ОТТАЛКИВАЮЩИЕ ЗЕМЛЮ И ГРЯЗЬ ПОКРЫТИЯ ИЗ ПОРОШКОВОГО МАТЕРИАЛА

1. Отталкивающая грязь панель, содержащая:
подложку; и
нанесенное на эту подложку покрытие из порошкового материала, сформированное из смеси, содержащей:
связующее вещество, содержащее полимерную смолу, которая по существу не содержит групп фторзамещенного углеводорода;
сшивающее средство; и
состав поверхностно-активного вещества, который по существу не содержит растворителей и содержит анионное фтористое поверхностно-активное вещество;
в которой анионное фтористое поверхностно-активное вещество присутствует в количестве от 0,05 мас.% до 4 мас.% по общей массе состава покрытия из порошкового материала.
2. Отталкивающая грязь панель по п. 1, в которой анионное фтористое поверхностно-активное вещество присутствует в количестве от 0,7 мас.% до 3,0 мас.% по общей массе покрытия из порошкового материала.
3. Отталкивающая грязь панель по п. 1, в которой анионное фтористое поверхностно-активное вещество содержит заместитель в виде фосфатной группы.
4. Отталкивающая грязь панель по п. 3, в которой анионное фтористое поверхностно-активное вещество имеет значение pH от 1 до 6.
5. Отталкивающая грязь панель по п. 1, в которой анионное фтористое поверхностно-активное вещество имеет температуру плавления от 50°C до 70°C.
6. Отталкивающая грязь панель по п. 1, в которой полимерная смола содержит оканчивающуюся гидроксилом полиэфирную смолу, а сшивающее средство содержит блокированный полиизоцианат.
7. Отталкивающая грязь панель по п. 1, в которой полимерная смола содержит карбоксилированную полиэфирную смолу и функционализированную глицидилом акриловую полимерную смолу, а сшивающее средство содержит соединение, содержащее функциональную группу гидроксила, а также их комбинацию.
8. Отталкивающая грязь панель по п. 1, в которой полимерная смола имеет температуру стеклования от 45°C до 90°C.
9. Отталкивающая грязь панель по п. 1, в которой смесь не содержит летучего органического растворителя и имеет содержание твердых веществ 100%.
10. Отталкивающая грязь панель по п. 1, в которой покрытие из порошкового материала имеет толщину от 45 мкм до 120 мкм.
11. Отталкивающая грязь панель, содержащая:
подложку; и
нанесенное на эту подложку покрытие из порошкового материала, сформированное из смеси, которая по существу не содержит растворителя и содержит:
связующее вещество, содержащее полимерную смолу, которая по существу не содержит групп фторзамещенного углеводорода; и
пигмент;
в которой этот пигмент предварительно обрабатывается анионным фтористым поверхностно-активным веществом.
12. Отталкивающая грязь панель по п. 11, в которой анионное фтористое поверхностно-активное вещество содержит заместитель в виде фосфатной группы и перфторалкилэтиловой группы C6 - C16.
13. Отталкивающая грязь панель по п. 12, в которой анионное фтористое поверхностно-активное вещество имеет значение pH от 1 до 6.
14. Отталкивающая грязь панель по п. 11, в которой пигмент присутствует в количестве от 10 мас.% до 30 мас.% по общей массе покрытия из порошкового материала.
15. Отталкивающая грязь панель по п. 11, в которой покрытие из порошкового материала дополнительно содержит сшивающее средство, выбираемое из группы, состоящей из содержащего глицидиловую функциональную группу соединения, содержащего гидроксильную функциональную группу соединения и полиизоцианата, а полимерная смола выбирается из группы, состоящей из оканчивающейся гидроксилом полиэфирной смолы, карбоксилированной полиэфирной смолы, а также их комбинации.
16. Способ формирования отталкивающей грязь панели, содержащий:
предварительную обработку пигмента анионным фтористым поверхностно-активным веществом для того, чтобы сформировать предварительно обработанный пигмент;
смешивание предварительно обработанного пигмента с полимерным связующим веществом для того, чтобы сформировать прекурсорную смесь покрытия из порошкового материала, которая по существу не содержит растворителя;
нанесение этой прекурсорной смеси покрытия из порошкового материала на подложку; и
отверждение прекурсорной смеси покрытия из порошкового материала для того, чтобы сформировать отталкивающую грязь панель;
в котором полимерное связующее вещество по существу не содержит групп фторзамещенного углеводорода, а анионное фтористое поверхностно-активное вещество присутствует в количестве от 10 мас.% до 25 мас.% по общей массе пигмента.
17. Способ формирования отталкивающей грязь панели по п. 16, в котором во время стадии b) полимерное связующее вещество и предварительно обработанный пигмент смешиваются в экструдере при температуре от 90°C до 110°C.
18. Способ формирования отталкивающей грязь панели по п. 16, в котором после стадии b) и перед стадией c) смесь покрытия из порошкового материала гранулируется.
19. Способ формирования отталкивающей грязь панели по п. 16, в котором анионное фтористое поверхностно-активное вещество присутствует в количестве от приблизительно 0,05 мас.% до приблизительно 4 мас.% по общей массе прекурсорной смеси покрытия из порошкового материала.
20. Способ формирования отталкивающей грязь панели по п. 17, в котором полимерное связующее вещество имеет температуру стеклования от 45°C до 80°C.